(57)【特許請求の範囲】
【請求項１】
吸放湿性繊維と熱接着性繊維を含有する不織布がジグザグに折り畳まれることによって、不織布層が積層された構造が形成されており、かつ、各不織布層間が接着されている不織布構造体であって、該構造体のジグザグ形状が見える面において、各不織布層が同一方向に屈曲または湾曲している不織布構造体であって、ＪＩＳ  Ｌ  １９１３の６．７．３  ａ法により測定した、折り曲げ線のある面を上下面としたときの、折り曲げ線に対する直角の方向の曲げ長さが７ｃｍ以下であることを特徴とする不織布構造体。
【請求項２】
吸放湿性繊維と熱接着性繊維を含有する不織布がジグザグに折り畳まれることによって、不織布層が積層された構造が形成されており、かつ、各不織布層間が接着されている不織布構造体であって、該構造体のジグザグ形状が見える面において、各不織布層が同一方向に屈曲または湾曲している不織布構造体であって、前記吸放湿性繊維が、架橋構造とカルボキシル基を有する繊維であることを特徴とする不織布構造体。
【請求項３】
目付けが１２０〜２０００ｇ／ｍ２であり、厚さが４〜４０ｍｍであることを特徴とする請求項１又は２に記載の不織布構造体。
【請求項４】
不織布中の吸放湿性繊維の含有量が２０〜８０質量％であり、熱接着性繊維の含有量が２０〜８０質量％であることを特徴とする請求項１〜３のいずれかに記載の不織布構造体。
【請求項５】
請求項１〜４のいずれかに記載の不織布構造体を含有する中綿。
【請求項６】
請求項１〜４のいずれかに記載の不織布構造体を含有するクッション材。
【発明の詳細な説明】
【技術分野】
【０００１】
本発明は、吸放湿性繊維を含有する不織布がジグザグに折り畳まれることによって、不織布層が積層された構造が形成されている不織布構造体および該構造体を含有する中綿およびクッション材に関する。
【背景技術】
【０００２】
従来から吸放湿性繊維を衣料用や寝具用の中綿に利用することが提案されている（特許文献１）。吸放湿性繊維を用いた中綿は、吸放湿性による湿度調節や吸湿に伴う発熱を利用した保温などの機能が期待されるものである。しかし、吸放湿性繊維は嵩高性や反発性などが低く、中綿へ展開する上での大きな課題となっている。【０００３】
この課題に対して、特許文献２では、吸放湿性繊維を改質することによって、嵩高性を向上させる技術が開示されている。また、特許文献３では、吸放湿性繊維の捲縮を高めることによって、嵩高性を向上させる技術が開示されている。これらの技術においては、初期の嵩高性は確保できるものの、繰り返し使用や経時によって、嵩高性が低下していく傾向がある。【０００４】
また、特許文献４では、アクリル系吸放湿繊維と熱接着性複合短繊維からなる不織布をアコーディオン状に折り畳むことで繊維の配向を厚さ方向に揃えた繊維構造体が開示されている。該繊維構造体は嵩高性および嵩高性の維持に優れたものであるが、硬いものとなっているため、衣料用や寝具用の中綿などの用途においては、風合いが良好とは言えない。
【先行技術文献】
【特許文献】
【０００５】
【特許文献１】特開平１０−３１３９９５公報
【特許文献２】国際公開第２０１３／００２３６７号パンフレット
【特許文献３】国際公開第２０１５／０４１２７５号パンフレット
【特許文献４】特開２０１４−０８０７２０号公報
【発明の概要】
【発明が解決しようとする課題】
【０００６】
本発明は、上述した現状に鑑みて創案されたものであり、その目的は、吸湿性と嵩高性を有し、風合いがやわらかく、衣料用や寝具用の中綿として好適に利用できる不織布構造体を提供することにある。
【課題を解決するための手段】
【０００７】
本発明者は、上述の目的を達成するために鋭意検討を進めた結果、吸放湿性繊維と熱接着性繊維を含有する不織布をジグザグに折り畳み、折り畳まれることで積層された状態となった各不織布層を直立状態でなく、同一方向に屈曲または湾曲した状態とすることにより、風合いが柔らかくなるとともに、嵩高性も良好な、吸湿性を有する不織布構造体が得られることを見出し本発明に到達した。【０００８】
即ち、本発明は以下の手段により達成される。
（１）  吸放湿性繊維と熱接着性繊維を含有する不織布がジグザグに折り畳まれることによって、不織布層が積層された構造が形成されており、かつ、各不織布層間が接着されている不織布構造体であって、該構造体のジグザグ形状が見える面において、各不織布層が同一方向に屈曲または湾曲している不織布構造体であって、ＪＩＳ  Ｌ  １９１３の６．７．３  ａ法により測定した、折り曲げ線のある面を上下面としたときの、折り曲げ線に対する直角の方向の曲げ長さが７ｃｍ以下であることを特徴とする不織布構造体。
（２）  吸放湿性繊維と熱接着性繊維を含有する不織布がジグザグに折り畳まれることによって、不織布層が積層された構造が形成されており、かつ、各不織布層間が接着されている不織布構造体であって、該構造体のジグザグ形状が見える面において、各不織布層が同一方向に屈曲または湾曲している不織布構造体であって、前記吸放湿性繊維が、架橋構造とカルボキシル基を有する繊維であることを特徴とする不織布構造体。
（３）  目付けが１２０〜２０００ｇ／ｍ２であり、厚さが４〜４０ｍｍであることを特徴とする（１）又は（２）に記載の不織布構造体。
（４）  不織布中の吸放湿性繊維の含有量が２０〜８０質量％であり、熱接着性繊維の含有量が２０〜８０質量％であることを特徴とする（１）〜（３）のいずれかに記載の不織布構造体。
（５）  （１）〜（４）のいずれかに記載の不織布構造体を含有する中綿。
（６）  （１）〜（４）のいずれかに記載の不織布構造体を含有するクッション材。
【発明の効果】
【０００９】
本発明の不織布構造体は、吸湿性を有し、嵩高性が高く、かつ風合いがやわらかいものであるので、衣料用や寝具用の中綿として適した素材である。具体的には、コート、ベスト、ブラカップなどの衣料用中綿、掛け布団、敷き布団などの寝具用中綿、椅子、ソファー、クッションなどに用いるクッション材などの用途に好適に利用することができる。
【図面の簡単な説明】
【００１０】
【図１】本発明の不織布構造体の一例を示す模式図である。
【発明を実施するための形態】
【００１１】
本発明に採用する吸放湿性繊維としては、綿、レーヨン、麻、羊毛、獣毛、絹、アセテート、ナイロン、ビニロンや、改質して吸放湿性を高めたポリエステル、ポリエチレン、ポリプロピレンなどを挙げることができる。
【００１２】
特に、本発明に採用する吸放湿性繊維としては、架橋構造とカルボキシル基を有する繊維が好適である。かかる繊維としては、カルボキシル基又はそのアルカリ金属塩基などの親水性基含有モノマーと、カルボキシル基と反応してエステル架橋構造を形成できるヒドロキシル基含有モノマーなどとが共重合され、かつエステル架橋結合が導入されてなるポリアクリル酸系架橋体繊維、無水マレイン酸系架橋体繊維、アルギン酸系架橋体繊維などや、アクリロニトリル系繊維に架橋剤により架橋構造を導入した後、加水分解することによりカルボキシル基を導入した架橋アクリレート系繊維などが挙げられる。このうち、架橋アクリレート系繊維は、架橋剤による架橋条件、加水分解条件をコントロールすることにより、吸湿性に優れた繊維が得られるため、本発明に採用する架橋構造とカルボキシル基を有する繊維として好ましい。
【００１３】
また、これらの架橋構造とカルボキシル基を有する繊維におけるカルボキシル基量としては、好ましくは１〜１０ｍｍｏｌ／ｇであり、より好ましくは３〜９ｍｍｏｌ／ｇであり、さらに好ましくは３〜８ｍｍｏｌ／ｇであり、もっとも好ましくは３〜６ｍｍｏｌ／ｇである。カルボキシル基が１ｍｍｏｌ／ｇに満たない場合は、最終的に得られる不織布構造体において、十分な吸湿性を発現できない場合がある。カルボキシル基が１０ｍｍｏｌ／ｇを超える場合には、繊維の水膨潤性が高くなりすぎ、水を含んだ場合に繊維物性が低くなりすぎて、加工や使用が困難となる場合がある。カルボキシル基量は、カルボキシル基を有するモノマーの共重合量や加水分解の処理条件などによって調整することができる。
【００１４】
また、カルボキシル基の対イオンとしては、水素、アンモニウム、ナトリウム、カリウム、マグネシウム、カルシウム、アルミニウム、マンガン、銅、亜鉛、銀などの陽イオンが挙げられ、複数種が混在していてもよい。これらのイオンを適宜選択することにより、本発明の不織布構造体の吸放湿速度や飽和吸湿量といった吸放湿性能を調整できるほか、吸放湿性能に加えて、吸湿発熱性能、消臭性能、抗菌性能、抗ウイルス性能、抗アレルゲン性能、難燃性能など、カルボキシル基に起因する公知の各種性能を本発明の不織布構造体に付与することができる。
【００１５】
カルボキシル基の対イオンを調整する方法としては、架橋構造とカルボキシル基を有する繊維に対して、硝酸塩、硫酸塩、塩酸塩などの金属塩によるイオン交換処理、硝酸、硫酸、塩酸、蟻酸などによる酸処理、あるいは、アルカリ性金属化合物などによるｐＨ調整処理などを施す方法が挙げられる。
【００１６】
上述してきた架橋構造とカルボキシル基を有する繊維の好ましい例としては、架橋アクリレート系繊維が挙げられる。かかる架橋アクリレート系繊維は従来公知の方法により得ることができる。例えば、特開２０００−３１４０８２号公報に記載のように、アクリロニトリル含有率が８５〜９５重量％であるアクリル系繊維に対するヒドラジン系化合物による架橋処理によって導入される窒素含有量の増加が、１．０〜５．０重量％である架橋アクリル系繊維であって、残存ニトリル基の一部が３．０〜６．０ｍｅｑ／ｇのアルカリ金属塩型カルボキシル基に変換されており、しかも２０℃×５０％ＲＨ条件と２０℃×９５％ＲＨ条件との吸湿率差が５０重量％以上１５０重量％以下である吸放湿性繊維を挙げることができる。
【００１７】
また、架橋アクリレート系繊維としては、市販品を用いてもよい。市販品としては、例えば、東洋紡（株）製のエクス（登録商標）、ディスメル（登録商標）、モイスファイン（登録商標）、モイスケア（登録商標）、東邦テキスタイル（株）製のサンバーナー（登録商標）などを挙げることができる。
【００１８】
本発明に採用する吸放湿性繊維の繊度としては、好ましくは０．９〜９ｄｔｅｘ、より好ましくは２〜７ｄｔｅｘである。繊度が０．９ｄｔｅｘに満たない場合にはカードウェブを得ることが難しくなることがあり、繊度が９ｄｔｅｘを超える場合には得られる不織布構造体の風合いが硬くなりすぎることがある。また、該繊維の繊維長としては２０〜８０ｍｍであることが好ましい。
【００１９】
本発明に採用する熱接着性繊維は、本発明の不織布構造体において、上述の吸放湿性繊維の接着および不織布層間の接着を行うことにより、不織布構造体の折り畳み構造および全体形状を維持させるものである。かかる熱接着性繊維としては、熱接着性を備えている限り使用が可能であり、例えば、熱融着性ポリエステル繊維や、ポリエチレン−ポリプロピレン、ポリエチレン−ポリエステル、ポリエステル−ポリエステル等の低融点−高融点成分からなる複合繊維が挙げられる。
【００２０】
かかる熱接着性繊維の融点（低融点−高融点成分からなる熱接着性繊維の場合には、低融点成分の融点）としては、上記吸放湿性繊維の物性に悪影響を与えない温度であればよいが、通常、１００〜１９０℃であればよい。
【００２１】
また、本発明に採用する熱接着性繊維の繊度としては、好ましくは０．９〜６．６ｄｔｅｘ、より好ましくは１．５〜６．０ｄｔｅｘである。繊度が０．９ｄｔｅｘに満たない場合にはカードウェブを得ることが難しくなることがあり、繊度が６．６ｄｔｅｘを超える場合には得られる不織布構造体の風合いが硬くなりすぎることがある。また、該繊維の繊維長としては２０〜８０ｍｍであることが好ましい。
【００２２】
本発明に採用する不織布は、上述した吸放湿性繊維と熱接着性繊維を含有するものである。かかる不織布における吸放湿性繊維の含有量としては、不織布の全質量に対して、好ましくは２０〜８０質量％であり、より好ましくは２５〜７５質量％であり、さらに好ましくは３０〜７０質量％である。また、熱接着性繊維の含有量としては、不織布の全質量に対して、好ましくは２０〜８０質量％であり、より好ましくは２５〜７５質量％であり、さらに好ましくは３０〜７０質量％である。
【００２３】
かかる不織布を用いて得られる本発明の不織布構造体においては、熱接着性繊維が融着することにより繊維間に接着点が形成されている。この接着点には熱接着性繊維同士の接着点と吸放湿性繊維−熱接着性繊維間の接着点があるが、後者よりも前者のほうが接着力が強い。また、熱接着性繊維は吸放湿性繊維よりも硬い傾向がある。このため、本発明に採用する不織布においては、吸放湿性繊維の含有量が２０質量％に満たない場合、あるいは熱接着性繊維の含有量が８０質量％を超える場合には、不織布の柔らかさが不十分となり、後述する屈曲または湾曲している構造を得ることが難しくなる。また、吸放湿性繊維の含有量が８０質量％を超える場合、あるいは熱接着性繊維の含有量が２０質量％に満たない場合には、不織布中の熱接着点が減るため、実使用における不織布強度が不十分となったり、不織布形状の維持が困難となったりする場合がある。
【００２４】
なお、本発明に採用する不織布においては、上述の吸放湿性繊維および熱接着性繊維をそれぞれ複数種使用してもよいし、これらの繊維以外の繊維や添加剤が含まれていてもよい。
【００２５】
また、不織布の種類としては、ニードルパンチ法、ケミカルボンド法、サーマルボンド法、水流絡合法などで得られるものが挙げられるが、折り畳みに際して後述する熱処理機を用いる場合には、カードウェブを採用することができる。
【００２６】
本発明の不織布構造体は、上述した吸放湿性繊維と熱接着性繊維を含有する不織布をジグザグに折り畳み、積層された不織布層間を接着することによって形成される。形成する方法には特に限定はなく、従来公知の方法を任意に採用すれば良いが、例えば吸放湿性繊維と熱接着性繊維とを混綿し、ローラーカードを通すことで得られるウェブを、ローラーカードを通したときと同じ向き（すなわち、繊維の配向している方向）で、特開２００７−０２５０４４号公報の図１に示すような機構を有する熱処理機を通して、ジグザグに折りたたみながら加熱処理し、熱接着点を形成させる方法などが好ましく例示される。かかる熱処理機としては、例えば特表２００２−５１６９３２号公報に示された装置やＳｔｒｕｔｏ社製Ｓｔｒｕｔｏ設備などを挙げることができる。
【００２７】
また、本発明の不織布構造体は、不織布が折り畳まれてできるジグザグ形状が見える面において、各不織布層が同一方向に屈曲または湾曲している構造を有している。かかる構造は、例えば、図１に示すような構造である。上述したような熱処理機を用いた場合、通常、各不織布層は直立するところ、例えば、不織布に用いる吸放湿性繊維と熱接着性繊維の割合を上述するような範囲に調整することで、同一方向に屈曲または湾曲している構造を得ることができる。
【００２８】
かかる同一方向に屈曲または湾曲している構造を有する本発明の不織布構造体は、折り畳まない通常の不織布に比べて、嵩が高く、また、経時や圧力による嵩の低下が小さいものである。また、本発明の不織布構造体は、不織布層が直立している従来の折り畳み型の不織布構造体に比べて、風合いがやわらかいという特徴を備えるものである。
【００２９】
上述の屈曲または湾曲は各不織布層に複数個所存在してもよいが、１箇所だけでも十分にやわらかい風合いを得ることができる。また、本発明における屈曲または湾曲とは、屈曲または湾曲した不織布層の垂直方向の高さ、すなわち不織布構造体の高さが、屈曲または湾曲に沿って測定した不織布層の長さに対して９０％以下となるものであり、より好ましくは８０％以下、さらに好ましくは７０％以下であることが望ましい。
【００３０】
かかる本発明の不織布構造体は、ＪＩＳ  Ｌ  １９１３の６．７．３  ａ法により測定した、折り曲げ線のある面を上下面としたときの、折り曲げ線に対する直角の方向の曲げ長さが好ましくは７ｃｍ以下、より好ましくは６ｃｍ以下、さらに好ましくは５ｃｍ以下であることが望ましい。曲げ長さが好ましくは７ｃｍを超える場合には、やわらかい風合いが得られない場合がある。ここで、折り曲げ線とは不織布が折り曲げられている曲面の頂部を指しており、図１において点線で図示している部分のことである。
【００３１】
また、本発明の不織布構造体の目付けとしては、好ましくは１２０〜２０００ｇ／ｍ２であり、より好ましくは１４０〜１０００ｇ／ｍ２である。また、厚さとしては、好ましくは４〜４０ｍｍであり、より好ましくは１０〜３０ｍｍである。目付けが１２０ｇ／ｍ２に満たない場合、あるいは厚さが４ｍｍに満たない場合には、不織布構造体が柔らかくなりすぎて、嵩高性が不十分となったり、実使用における嵩高性の維持が困難となったりする場合がある。ここで、不織布構造体の厚さとは、折り曲げ線を上下面としたときの高さに相当する。
【００３２】
また、不織布構造体の目付けが２０００ｇ／ｍ２を超える場合には、不織布構造体が剛直となってしまう場合がある。また、不織布構造体の厚さが４０ｍｍを超える場合には、後述する折り畳み加工が困難となる場合がある。
【００３３】
上述してきた本発明の不織布構造体は、吸湿性を有し、嵩高性が高く、保温性に優れ、かつ風合いがやわらかいものであるので、衣料用や寝具用の中綿として適した素材である。具体的には、コート、ベスト、ブラカップなどの衣料用中綿、掛け布団、敷き布団などの寝具用中綿、椅子、ソファー、クッションなどに用いるクッション材などの用途に好適に利用することができる。
【００３４】
ここで、本発明の不織布構造体を衣料用中綿用途、寝具用中綿用途あるいはクッション材に用いる場合においても、必要に応じて他の素材と併用しても構わないことは言うまでもない。また、かかる用途における本発明の不織布構造体の吸湿性としては、快適性の観点から、２０℃、相対湿度６５％における飽和吸湿率の下限が好ましくは９％以上、より好ましくは１２％以上、さらに好ましくは１５％以上であることが望ましい。一方、飽和吸湿率の上限は、特に限定されないものの、最も吸湿性を高められる架橋アクリレート系繊維を用いた場合においても、概ね７０％が上限となる。
【実施例】
【００３５】
以下に本発明の理解を容易にするために実施例を示すが、これらはあくまで例示的なものであり、本発明の要旨はこれらにより限定されるものではない。なお、実施例中、部及び百分率は特に断りのない限り質量基準で示す。【００３６】
＜曲げ長さの測定＞
ＪＩＳ  Ｌ  １９１３の６．７．３  ａ法（４１．５°カンチレバー法）により測定する。なお、測定に際しては、折り畳まれた不織布試料は、カンチレバー形試験機のプラットホーム上に、折り曲げ線のある面を上下面とし、かつ、プラットホームの長手方向と折り曲げ線が直角となるように設置する。【００３７】
＜カルボキシル基量（ｍｍｏｌ／ｇ）の測定＞
十分乾燥した試料約１ｇを精秤し（Ｘｇ）、これに２００ｍＬの水を加えた後、次いで０．１ｍｏｌ／Ｌ水酸化ナトリウム水溶液で常法に従って滴定曲線を求める。この滴定曲線からカルボキシル基に消費された水酸化ナトリウム水溶液消費量（Ｙｃｍ３）を求め、次式によってカルボキシル基量（ｍｍｏｌ／ｇ）を算出する。
カルボキシル基量（ｍｍｏｌ／ｇ）＝０．１Ｙ／Ｘ【００３８】
＜吸湿率の測定＞
試料約５．０ｇを、熱風乾燥器で１０５℃、１６時間乾燥して重量を測定する（Ｗ１［ｇ］）。次に、該試料を、温度２０℃、６５％ＲＨに調節した恒温恒湿器に２４時間入れる。このようにして吸湿した試料の重量を測定する（Ｗ２［ｇ］）。以上の測定結果から、次式によって２０℃×６５％ＲＨ吸湿率（飽和吸湿率）を算出する。
２０℃×６５％ＲＨ吸湿率［％］＝（Ｗ２−Ｗ１）／Ｗ１×１００【００３９】
＜屈曲・湾曲の程度の測定＞
不織布構造体試料について、不織布構造体の高さ（Ｌ１［ｍｍ］）および屈曲・湾曲に沿った不織布層の長さ（Ｌ２［ｍｍ］）を測定し、次式によって算出する。
屈曲・湾曲の程度［％］＝Ｌ１／Ｌ２×１００【００４０】
＜吸放湿性繊維の製造例１＞
アクリロニトリル９０％及びアクリル酸メチル１０％のアクリロニトリル系重合体を４８重量％のロダンソーダ水溶液に溶解した紡糸原液を、常法に従って紡糸、水洗、延伸、捲縮、熱処理をして原料繊維を得た。該原料繊維を、１５％ヒドラジン水溶液中で１１０℃×３時間架橋導入処理を行い水洗した。次に、８％硝酸水溶液中で１１０℃×１時間酸処理を行い水洗した。続いて８％水酸化ナトリウム水溶液中で、９０℃×２時間加水分解処理を行った後、ｐＨ１２に調整し、純水で洗浄し、吸放湿性繊維Ａを得た。該繊維は単繊維繊度が２．０ｄｔｅｘ、繊維長が３４ｍｍ、カルボキシル基が５．０ｍｍｏｌ／ｇ、飽和吸湿率が３５％であった。【００４１】
＜実施例１＞
７０質量％の吸放湿性繊維Ａ及び３０質量％の熱接着性繊維ａ（鞘成分が融点１５５℃のポリエステル、芯成分が融点２５６℃のポリエステルの芯鞘構造（芯成分：鞘成分の質量比＝３０／７０）、単繊維繊度３．３ｄｔｅｘ、繊維長５１ｍｍ）を混綿し、通常のカード機でウェブを作製した。次に、Ｓｔｒｕｔｏ社製Ｓｔｒｕｔｏ設備（特表２００２−５１６９３２号公報に示された装置と同様のもの）を用いて、該ウェブをその繊維配向方向に、ローラ表面速度２．５ｍ／分の駆動ローラにより、熱風サクション式熱処理機（熱処理ゾーンの長さ５ｍ、移動速度１ｍ／分）内へ押し込むことでジグザグに折り畳み、熱風２００℃×５分間処理し不織布構造体を得た。得られた不織布構造体は各不織布層が同一方向に湾曲しているものであった。該不織布構造体の評価結果を表１に示す。【００４２】
＜実施例２＞
実施例１において、不織布構造体の厚さを小さくすること以外は同様にして不織布構造体を得た。得られた不織布構造体は各不織布層が同一方向に湾曲しているものであった。該不織布構造体の評価結果を表１に示す。【００４３】
＜実施例３＞
実施例１において、吸放湿性繊維Ａの割合を５０質量％、熱接着性繊維ａの割合を５０質量％とすること以外は同様にして不織布構造体を得た。得られた不織布構造体は各不織布層が同一方向に湾曲しているものであった。該不織布構造体の評価結果を表１に示す。【００４４】
＜実施例４＞
実施例１において、吸放湿性繊維Ａの割合を５０質量％、熱接着性繊維ａの割合を５０質量％とし、目付けを増加させること以外は同様にして不織布構造体を得た。得られた不織布構造体は各不織布層が同一方向に湾曲しているものであった。該不織布構造体の評価結果を表１に示す。【００４５】
＜実施例５＞
実施例１において、吸放湿性繊維Ａの代わりに、レーヨンを用いること以外は同様にして不織布構造体を得た。得られた不織布構造体は各不織布層が同一方向に湾曲しているものであった。該不織布構造体の評価結果を表１に示す。【００４６】
＜比較例１＞
実施例１において、混綿する繊維を１８質量％の吸放湿性繊維Ａ、５２質量％の熱接着性繊維ａおよび３０質量％のポリエステル繊維ｂ（単繊維繊度３．３ｄｔｅｘ、繊維長５１ｍｍ、融点２５６℃）とすること以外は同様にして不織布構造体を得た。得られた不織布構造体は各不織布層が屈曲や湾曲を有していないものであった。該不織布構造体の評価結果を表１に示す。【００４７】
＜比較例２＞
実施例１において、混綿する繊維を５０質量％の熱接着性繊維ａおよび５０質量％の高融点ポリエステル繊維（単繊維繊度３．３ｄｔｅｘ、繊維長５１ｍｍ、融点２５６℃）とすること以外は同様にして不織布構造体を得た。得られた不織布構造体は各不織布層が屈曲や湾曲を有していないものであった。該不織布構造体の評価結果を表１に示す。【００４８】
【表１】
0006792828.tif 000002
【００４９】
表１からわかるように、不織布のジグザグ形状が見える面において、各不織布層が同一方向に湾曲している実施例１〜５の不織布構造体においては、曲げ長さが短く、風合いがやわらかいものであった。一方、吸放湿性繊維の含有量の少ない比較例１の繊維や吸放湿性繊維を含有しない比較例２の不織布構造体では曲げ長さが長く、やわらかさに乏しいものであった。
【符号の説明】
【００５０】
１  ジグザグ形状
２  折り曲げ線
３  湾曲した不織布層
【図１】
0006792828.tif 000003